유화 중합 액 의 응고 에 사용 하 는 응고 제 로서 , 황산마그네슘 3 . 2 부 ( 유화 중합 액 에 포함 되 는 중합체 100 부 에 대하 여 10 부 ) 에 더 하 여 , 염화칼슘 0 . 96 부 ( 유화 중합 액 에 포함 되 는 중합체 100 부 에 대하 여 3 부 ) 를 사용 한 것 이외 에 는 , 제 조예 1 과 동일 하 게 하 여 , 고 형상 의 아크릴 고무 ( A 4 ) 를 얻 었 다 . 얻 어 진 아크릴 고무 ( A 4 ) 의 조성 은 , 아크릴산 에틸 단위 69 . 8 중량 %, 아크릴산 n - 부틸 단위 29 중량 %, 푸마르산 모노 n - 부틸 단위 1 . 2 중량 % 였 다 . 또한 , 아크릴 고무 ( A 4 ) 의 잔류 칼슘 량 은 480 중량 ppm , 폴리머 pH 는 6 . 8 이 었 다 .